(57)【要約】 【課題】  水性顔料インキを収容した筆記具であっても優れた乾燥性を奏する筆跡を形成可能としつつ、筆跡の裏移りや滲みを抑えて、発色性に優れる、鮮明な筆跡を形成することが可能な筆記具を提供すること。【解決手段】  ホスホン酸基が結合した顔料と、界面活性剤と、水とを含む水性インキ組成物を収容した筆記具であり、前記水性インキ組成物は１８〜５０ｍＮ／ｍを示すことが好ましく、前記筆記具の形態としては、ボールペン、マーキングペン、または万年筆が好ましい。【選択図】  なし【特許請求の範囲】
【請求項１】
ホスホン酸基が結合した顔料と、界面活性剤と、水とを含む水性インキ組成物を収容した筆記具。
【請求項２】
前記水性インキ組成物が１８〜５０ｍＮ／ｍの表面張力を示す、請求項１に記載の筆記具。
【請求項３】
前記水性インキ組成物全質量を基準とし、前記顔料の含有率をＸ、前記界面活性剤の含有率をＹとした場合、Ｘ／Ｙが、０．１≦Ｘ／Ｙ≦８０である、請求項１に記載の筆記具。
【請求項４】
前記界面活性剤が、シリコーン系界面活性剤またはアセチレングリコール系界面活性剤である、請求項３に記載の筆記具。
【請求項５】
形態がボールペン、マーキングペンまたは万年筆である、請求項１〜４のいずれか１項に記載の筆記具。
【発明の詳細な説明】
【技術分野】
【０００１】
本発明は、筆記具に関するものである。さらに詳しくは、本発明は、乾燥性に優れつつ、裏移りや滲みが抑制された、鮮明な筆跡を形成可能な筆記具に関するものである。
【背景技術】
【０００２】
従来から、水を主溶媒としたインキ（水性インキ）を用いた筆記具が知られ、低臭気で安全性が高いことから盛んに利用されている。しかしながら、水は、その高い表面張力に起因して紙面に速やかに浸透しにくいことから、水性インキを用いた筆記具は、乾燥性に優れる筆跡を紙面に形成し難いことがあるため、インキの表面張力を下げて、インキの紙面浸透性を向上させる検討が行われている。
（例えば、特許文献１）
【０００３】
特許文献１には、インキ中に、顔料と水と水に可溶化する炭素数４以上で、かつ比重が１．００未満（２５℃）の多価アルコール及び／又はグリコールエーテル類とを含有した筆記具が記載されている。この筆記具は、前記した特定の有機溶剤によってインキの表面張力が低く抑えられ、インキの紙面浸透性が良好とされた筆記具であり、乾燥性に優れる筆跡を形成可能とされている。
【０００４】
しかしながら、顔料は、粒子の大きさが小さく、筆記時に紙表面に留まらずに紙の繊維間の隙間を通って、紙面内部や筆記部の周囲に侵入しやすい。このため、顔料インキを用いた筆記具で筆記すると、筆跡に滲みや裏抜けが生じて筆跡の鮮明性が低下する傾向があり、特に、インキが前記従来技術のインキのように高い紙面浸透性を有する場合には、顔料がより紙面内部に侵入しやすいため、鮮明な筆跡を形成することは一層困難であった。
【先行技術文献】
【特許文献】
【０００５】
【特許文献１】特許５７１４８８８号公報
【発明の概要】
【発明が解決しようとする課題】
【０００６】
本発明は、上記従来技術の欠点を鑑みて成されたものである。即ち、水性顔料インキを収容し、筆跡の乾燥性を良好としながらも、裏移りや滲みを抑えて、鮮明な筆跡を形成可能とする筆記具を提供することを目的とする。
【課題を解決するための手段】
【０００７】
本発明は上記課題を解決するために、
「１.ホスホン酸基が結合した顔料と、界面活性剤と、水とを含む水性インキ組成物を収容した筆記具。
２.前記水性インキ組成物が、１８〜５０ｍＮ／ｍの表面張力を示す、第１項に記載の筆記具。
３. 前記水性インキ組成物全質量を基準とし、前記顔料の含有率をＸ、前記界面活性剤の含有率をＹとした場合、Ｘ／Ｙが、０．１≦Ｘ／Ｙ≦８０である、第１項に記載の筆記具。
４.前記界面活性剤が、シリコーン系界面活性剤またはアセチレングリコール系界面活性剤である、第３項に記載の筆記具。
５.形態がボールペン、マーキングペンまたは万年筆である、第１項〜第４項のいずれか１項に記載の筆記具。」とする。
【発明の効果】
【０００８】
本発明によれば、水性顔料インキを収容し、筆跡の乾燥性を良好としながらも、裏移りや滲みを抑えて、発色性に優れる、鮮明な筆跡を形成可能とする筆記具が提供される。
【発明を実施するための形態】
【０００９】
以下、本発明の実施の形態について、詳細に説明する。なお、本明細書において、配合を示す「部」、「％」、「比」などは特に断らない限り質量基準である。
【００１０】
本発明の筆記具は、水性インキ組成物（以下、場合により、「インキ組成物」または「組成物」と表すことがある。）を収容してなる。また、前記水性インキ組成物は、着色材と、着色材の分散媒であるビヒクルとからなる。以下、本発明による筆記具を構成する各成分について説明する。
【００１１】
（着色材）
水性インキ組成物は、着色材としてホスホン酸基［−Ｐ（＝Ｏ）（ＯＨ）２］が結合した顔料を含む。
前記ホスホン酸基は、直接または有機基を介して顔料表面に結合している。
前記ホスホン酸基は親水性であるとともに、ホスホン酸基がインキ中で電離して[−Ｐ（＝Ｏ）（ＯＨ）（Ｏ−）]または[−Ｐ（＝Ｏ）（Ｏ−）２]の構造を有するイオンとなり、着色材間に電気的反発力が生じることから、前記着色剤は、インキ組成物中において沈降、凝集することが抑制されて優れた分散性を奏する。このため、着色材に前記顔料を用いた本発明の筆記具は、ペン先からのインキ吐出性に優れたものとなる。
【００１２】
筆記時に吐出されたインキ組成物が紙面に触れた際、前記イオンは紙に含まれるカオリン、クレーおよび炭酸カルシウム等の多価金属塩からインキ中に溶出した多価金属イオンと速やかに強く結合することから、前記イオンに起因する着色材間の電気的反発力が消失し、着色剤の分散性が著しく低下する。前記着色材は紙表面で着色材の嵩高い凝集体を形成し、前記凝集体が、紙繊維間の隙間を通って紙面内部および筆記部周囲へ侵入することなく筆記部の紙表面に定着するため、裏抜けや滲みが抑制された、発色性に優れる、鮮明な筆跡が形成される。
なお、前記の通り、筆跡における着色材は多価金属と強く結合して凝集体を形成しているため、筆跡が水に触れた場合でも、前記着色剤は水に再分散し難い。このため、本発明の筆記具で形成された筆跡は、優れた耐水性をも有する。
【００１３】
筆記具がボールペンの場合、前記着色材により筆記時のインキ吐出性が良好であるため、発色性に優れる筆跡を形成することが容易となる。これは、ホスホン酸基がボール表面およびボール座表面に吸着することで、前記着色材が筆記時のボール回転においてコロの効果を奏し、ボール回転を円滑にすることが要因であると推測される。
【００１４】
前記着色材が、ホスホン酸基が有機基を介して表面に結合した顔料の場合、前記ホスホン酸基と結合する有機基は様々な官能基を選択できる。具体的には、アルキル基、アルケニル基、アリール基、アリーレン基等の炭化水素基でもよく、前記炭化水素基とともに、構造に、エステル結合、エーテル結合、カルボニル基、水酸基、カルボキシ基等を有する含酸素有機基、アミド結合、ウレタン結合、アゾ基、ジアゾ基、ニトロ基等を有する含窒素有機基、または、スルフィド結合、ジスルフィド結合、スルホ基、チオール基等を有する含硫黄有機基であっても良い。
組成物中での前記着色材の分散性および紙に含まれる多価金属との結合性を一層高め、優れた発色性を奏する、鮮明な筆跡を形成することをより考慮すれば、着色材は、二つのホスホン酸基が同一の炭素に結合した有機基、即ち、ジェミナルビスホスホン酸基が表面に結合した顔料であることが好ましい。
なお、本発明に用いられる着色剤は、アルカリでホスホン酸基が中和された、アルカリ塩であってもよい。
【００１５】
前記ホスホン酸基が結合する顔料（基材顔料）としては、従来より知られている有機顔料、無機顔料、光輝性顔料を用いることができる。具体的には、有機顔料として、アゾ系顔料、インジゴ系顔料、フタロシアニン系顔料、キナクリドン系顔料、チオインジゴ系顔料、スレン系顔料、ペリノン系顔料、ペリレン系顔料、フタロン系顔料、ジオキサン系顔料、イソインドリノン系顔料、金属錯体系顔料、メチン・アゾメチン系顔料、ジケトピロロピロール系顔料等が挙げられ、無機顔料としては、カーボンブラックや酸化チタン、酸化亜鉛、鉄黒、黄色酸化鉄、弁柄、複合酸化物系顔料等の金属酸化物、および群青等が挙げられ、光輝性顔料としては、アルミニウム顔料やガラスフレーク顔料が挙げられる。
【００１６】
着色材の平均粒子径は、０．０１〜０．５μｍであることが好ましく、０．０２〜０．３μｍであることがより好ましく、０．０５〜０．２μｍであることがさらに好ましい。着色材の平均粒子径が上記数値範囲内であれば、前記着色材が紙繊維間の隙間に入り込み難く、発色性に優れる、鮮明な筆跡が得られやすいためである。また、平均粒子径が上記数値範囲内の着色材を含む水性インキ組成物を用いた筆記具は、インキ吐出性を向上させることができる。
なお、着色材の平均粒子径は、一例としては、レーザー回折式粒度分布測定機（商品名「ナノトラックＮＡＮＯ−ｆｌｅｘ」、マイクロトラック・ベル株式会社）を用いて動的光散乱法で測定される粒度分布の体積累積５０％時の粒子径（Ｄ５０）により測定することができる。本明細書では、着色材の「平均粒子径」とは、特に断りのない限り、体積基準の平均粒子径のことを指すものとする。
【００１７】
本発明に用いられる着色剤の具体例としては、商品名：ＣＡＢ−Ｏ−ＪＥＴ４００、商品名：ＣＡＢ−Ｏ−ＪＥＴ４５０Ｃ、商品名：ＣＡＢ−Ｏ−ＪＥＴ４６５Ｍ、商品名：ＣＡＢ−Ｏ−ＪＥＴ４７０Ｙ、商品名：ＣＡＢ−Ｏ−ＪＥＴ４８０Ｖ（以上、キャボットジャパン株式会社製）が挙げられる。
【００１８】
水性インキ組成物における着色材の含有量は、水性インキ組成物の総質量を基準として、０．１〜２０質量％であることが好ましく、０．５〜１０質量％であることがより好ましい。着色材の含有率が上記数値範囲内であれば、ペン先からのインキ吐出性を良好とし、発色性に優れる、鮮明な筆跡を形成することが容易となる。
【００１９】
（界面活性剤）
水性インキ組成物は、ビヒクルに界面活性剤を含む。前記界面活性剤は、前記着色材の分散性を高めるとともに、ビヒクルの紙への浸透性を高めて、筆跡の乾燥性を良好とするものであり、従来既知の物質の中から選択可能である。前記界面活性剤としては、シリコーン系界面活性剤、アセチレングリコール系界面活性剤、フッ素系界面活性剤、リン酸エステル系界面活性剤、ジアルキルスルホコハク酸界面活性剤が好ましく、シリコーン系界面活性剤またはアセチレングリコール系界面活性剤がより好ましく、シリコーン系界面活性剤が特に好ましい。
シリコーン系界面活性剤およびアセチレングリコール系界面活性剤は、インキ組成物の紙面浸透性を向上する効果が優れるとともに、前記着色材の分散性を高めてペン先からのインキ吐出性を良好とし、筆跡の発色性を高めて鮮明な筆跡を形成する効果にも優れるものであり、中でも、シリコーン系界面活性剤は筆跡の発色性を向上する効果が一段と優れる、優れた界面活性剤である。
【００２０】
前記シリコーン系界面活性剤は、前記した効果を有するものであれば特に限りはないが、好ましくは、下記式（１）に示すポリエーテル変性シリコーンである。
【化１】
2020196189.tif 000002
【００２１】
（式中、Ｒ1は同一でも異なってもよく、それぞれ炭素数１以上４以下のアルキル基を示す。ｐは０以上１０００以下の数を示し、ｑは１以上１０００以下の数を示す。Ｘ１及びＸ２は同一でも異なってもよく、それぞれヒドロキシ基、炭素数１以上４以下のアルキル基又はアルコキシ基を示す。Ｒ２は水素原子、又は炭素数１以上４以下のアルキル基もしくは炭素数２以上４以下のアシル基を示す。ａは１以上４以下の数、ｂは１以上１００以下の数、ｃは０以上５０以下の数を示す。／は、ｐ、ｑが付された各構成単位及びｂ、ｃが付された構成単位がランダム又はブロックであってもよいことを示す。）
【００２２】
上記一般式（１）において、Ｒ１は、好ましくはメチル基である。
Ｘ１及びＸ２は、好ましくは炭素数１以上３以下のアルキル基であり、より好ましくはメチル基である。
Ｒ２は、好ましくは水素原子、炭素数１以上４以下のアルキル基又は炭素数２以上３以下のアシル基である。
【００２３】
上記一般式（１）において、ｐは、０以上、好ましくは１以上、そして、１０００以下、好ましくは１００以下、より好ましくは１０以下の数である。ｑは、１以上、そして、１０００以下、好ましくは１００以下、より好ましくは２０以下の数である。
上記一般式（１）において、ａは、好ましくは１以上３以下の数である。
上記一般式（１）において、ｂは、１以上、好ましくは２以上、より好ましくは３以上、そして、１００以下、好ましくは５０以下、より好ましくは３０以下、更に好ましくは１５以下の数である。
上記一般式（１）において、ｃは、０以上、そして、５０以下、好ましくは３０以下、より好ましくは１０以下、更に好ましくは３以下の数であり、０であってもよい。
【００２４】
上記一般式（１）で表される化合物のＨＬＢ値は、ビヒクルの紙面浸透性を良好とし、筆跡の乾燥性を高めつつ、前記着色材の分散性を良好として、発色性に優れる、鮮明な筆跡を形成することを考慮すると、４〜１８であることが好ましく、６〜１６であることがより好ましい。
【００２５】
上記一般式（１）で表される化合物のＨＬＢ値は、下記式（２）により求められる。
ＨＬＢ値＝一般式（１）で表される化合物中のポリオキシエチレンの分子量×２０／一般式（１）で表される化合物の分子量・・・（２）
尚、ａ、ｂ、ｃ、ｐ、ｑ、Ｒ１、Ｒ２、Ｘ１及びＸ２は、ＮＭＲ等で求めることができる。
【００２６】
前記ポリエーテル変性シリコーンとしては、一般式（１）のようなポリエーテル変性に加えて、直鎖アルキル変性又は分岐鎖アルキル変性を有するシリコーンが挙げられる。アルキル変性のアルキル基としては炭素数６〜２４の直鎖又は分岐アルキル基が挙げられる。またシリコーン鎖が直鎖の場合と分岐鎖の場合がある。
【００２７】
前記ポリエーテル変性シリコーンとしては市販品を用いることができ、市販品としては、ＫＦ６１８（ＰＥＧ６メチルエーテルジメチコン（式（１）中、Ｒ２＝メチル、ｂ＝６））、ＫＦ６０１１（ＰＥＧ１１メチルエーテルジメチコン（式（１）中、Ｒ２＝メチル、ｂ＝１１））、ＫＦ６０１２（ＰＥＧ１２  ＰＥＧ／ＰＰＧ−２０／２２  ブチルエーテルジメチコン（式（１）中、Ｒ２＝ブチル、ｂ＝１２）、ＫＦ６０１６（ＰＥＧ９メチルエーテルジメチコン（式中（１）中、Ｒ２＝メチル、ｂ＝９））、ＫＦ６１５Ａ（ＰＥＧ／ＰＰＧ−２７／９−ブチルエーテルジメチコン（式（１）中、Ｒ２＝ブチル、ｂ＝２０、ｃ＝２２））、ＫＦ６０４３（ＰＥＧ１０ジメチコン（式（１）中、Ｒ２＝Ｈ、ｂ＝１０））（いずれも信越化学工業株式会社製）が挙げられる。
【００２８】
前記ポリエーテル変性シリコーンは、１種又は２種以上組み合わせて用いることができる。
【００２９】
また、前記アセチレングリコール系界面活性剤としては、下式（３）に示される物質が好ましく用いられる。
【化３】
2020196189.tif 000003
式中、Ｒ３〜Ｒ６はアルキル基を示し、Ｒ７はエチレン基を示す。ｋ、ｌは０以上の整数である。
式（３）の構造を有するアセチレングリコール系界面活性剤としては、４〜１２のＨＬＢ値を有する物質が好ましく、４〜１０のＨＬＢ値を有する物質がより好ましい。
ＨＬＢ値が前記数値範囲内であると、ビヒクルの紙面浸透性を良好とし、筆跡の乾燥性を高めつつ、前記着色材の分散性を良好として、発色性に優れる、鮮明な筆跡を形成することを容易となる。
ここで、本実施形態において用いられる界面活性剤のＨＬＢ値は、下式（４）によって算出される値をいう。
ＨＬＢ値＝２０×（親水基の質量％）＝２０×（親水基の式量の総和／界面活性剤の分子量）・・・（４）
【００３０】
前記アセチレングリコール系界面活性剤の具体例としては、オルフィンＤ−１０Ａ、オルフィンＤ−１０ＰＧ、オルフィンＥ１００４、オルフィンＥ１０１０、オルフィンＥ１０２０、オルフィンＥ１０３０Ｗ、オルフィンＰＤ−００１、オルフィンＰＤ−００２Ｗ、オルフィンＰＤ−００３、オルフィンＰＤ−００４、オルフィンＰＤ−２０１、オルフィンＰＤ−３０１、オルフィンＥＸＰ．４００１、オルフィンＥＸＰ．４２００、オルフィンＥＸＰ．４１２３、オルフィンＥＸＰ．４３００、サーフィノール８２、サーフィノール１０４Ｅ、サーフィノール１０４Ｈ、サーフィノール１０４Ａ、サーフィノール１０４ＰＡ、サーフィノール１０４ＰＧ−５０、サーフィノール１０４Ｓ、サーフィノール４２０、サーフィノール４４０、サーフィノール４６５、サーフィノール４８５、サーフィノール２５０２、ダイノール６０４、ダイノール６０７、以上日信化学工業株式会社製、アセチレノールＥ１３Ｔ、アセチレノールＥＨ、アセチレノールＥＬ、アセチレノールＥ４０、アセチレノールＥ６０、アセチレノールＥ８１、アセチレノールＥ１００、アセチレノール８５、以上川研ファインケミカル株式会社製、が挙げられ、１種または２種以上を用いることが出来る。
【００３１】
また、フッ素系界面活性剤の具体例としては、パーフルオロアルキルエチレンオキシド付加物、パーフルオロ基ブチルスルホン酸塩、パーフルオロ基含有カルボン酸塩、パーフルオロ基含有リン酸エステル、パーフルオロ基含有リン酸エステル型配合物、パーフルオロアルキルエチレンオキシド付加物、パーフルオロ基・親水性基・親油性基含有オリゴマー、パーフルオロ基・親水性基含有オリゴマー、パーフルオロ基・親油性基含有オリゴマー、パーフルオロアルキルベタイン、パーフルオロアルキルアミンオキサイド化合物等が挙げられ、リン酸エステル系界面活性剤としては、ポリオキシアルキレンアルキルエーテルリン酸モノエステルおよびその塩、ポリオキシアルキレンアルキルエーテルリン酸ジエステルおよびその塩、ポリオキシアルキレンアルキルエーテルリン酸トリエステルおよびその塩、ポリオキシアルキレンアリールエーテルリン酸モノエステルおよびその塩、ポリオキシアルキレンアリールエーテルリン酸ジエステルおよびその塩、ポリオキシアルキレンアリールエーテルリン酸トリエステルおよびその塩等が挙げられる。ジアルキルスルホコハク酸界面活性剤としては、アルキル基の炭素数が４〜１６であるものが挙げられる。
【００３２】
インキ組成物における界面活性剤の含有率は、インキ組成物全質量を基準として、０．０１〜５質量％であることが好ましく、０．１〜２質量％であることがより好ましい。含有量が上記数値範囲内であると、筆跡の乾燥性、インキ組成物中における界面活性剤の溶解安定性、および着色剤の分散性を良好としやすい。
【００３３】
また、インキ組成物全質量を基準とし、前記着色材の含有率をＸ、前記界面活性剤の含有率をＹとした場合、Ｘ／Ｙは、０．１≦Ｘ／Ｙ≦８０であることが好ましく、０．２≦Ｘ／Ｙ≦５０であることがより好ましい。Ｘ／Ｙを上記数値範囲内とすれば、筆跡の乾燥性および界面活性剤の溶解安定性を良好とすること、および着色剤の分散性を高めて、発色性に優れる、鮮明な筆跡を形成することが一層容易となる。
【００３４】
（増粘剤）
水性インキ組成物は、ビヒクルに増粘剤を添加することもできる。これにより、経時的にインキ中の前記着色材が沈降、凝集することを抑え、インキ組成物の発色性およびペン先からのインキ吐出性が低下することを抑制しやすくなる。
増粘剤としては従来公知の物質を用いることが可能であるが、好ましくは、インキ組成物にせん断減粘性を付与できる物質である。前記物質を用いることにより、静置時に着色材が沈降、凝集しにくいインキ粘度としながらも、筆記時においてインキ組成物にせん断力が加わった際にインキが容易に低粘度化するため、着色材の沈降、凝集抑制と、良好なインキ吐出性とを両立させることが容易となる。なお、このようなインキ組成物は、ボールペンに好ましく用いることができる。これは、ボールペンは、筆記時にボールの回転に伴ってインキに強いせん断応力が加わるため、ペン先からのインキ吐出性がより良好となって発色性が一層優れる、鮮明な筆跡を形成することが可能であることによる。
【００３５】
インキ組成物にせん断減粘性を付与できる増粘剤の具体例としては、キサンタンガム、ウェランガム、ゼータシーガム、ダイユータンガム、マクロホモプシスガム、構成単糖がグルコースとガラクトースの有機酸修飾ヘテロ多糖体であるサクシノグリカン（平均分子量約１００万ないし８００万）、グアーガム、ローカストビーンガム及びその誘導体、ヒドロキシエチルセルロース、アルギン酸アルキルエステル類、メタクリル酸のアルキルエステルを主成分とする分子量１０万〜１５万の重合体、グルコマンナン、寒天やカラゲニン等の海藻より抽出されるゲル化能を有する炭水化物、ポリＮ−ビニル−カルボン酸アミド架橋物、ベンジリデンソルビトール及びベンジリデンキシリトール又はこれらの誘導体、架橋性アクリル酸重合体、無機質微粒子、ジアルキルスルホコハク酸の金属塩やアミン塩等を例示できる。
【００３６】
インキ組成物における増粘剤の含有率は、インキ組成物全質量に対して、質量０．０１％〜５質量％とすることが好ましく、０．０５質量％〜２質量％とすることがより好ましい。増粘剤の含有率を前記数値範囲内とすると、ペン先からのインキ吐出性と着色材の分散安定性とを両立することが容易となる。
【００３７】
（その他）
また、水性インキ組成物は、必要に応じて以下の添加剤を用いることができる。
具体的には、従来公知の染料、有機顔料、無機顔料、および光輝性顔料、カオリン、タルク、マイカ、クレー、ベントナイト、炭酸カルシウム、水酸化アルミニウム、セリサイト、およびチタン酸カリウムなどの体質材、メタノール、エタノール、１−プロパノール、２−プロパノール、ブタノール、エチレングリコール、ジエチレングリコール、トリエチレングリコール、ポリエチレングリコール、プロピレングリコール、ジプロピレングリコール、トリプロピレングリコール、ポリプロピレングリコール、グリセリン、ジグリセリン、およびポリグリセリンなどのアルコールまたはグリコール、ポリオレフィン樹脂、アクリル樹脂、ナイロン樹脂、シリコーン樹脂、ウレタン樹脂、およびフッ素樹脂などからなる樹脂粒子、アクリル樹脂、ウレタン樹脂、スチレン−ブタジエン系樹脂、アルキッド樹脂、スルフォアミド樹脂、マレイン酸樹脂、ポリ酢酸ビニル樹脂、エチレン酢ビ樹脂、塩ビ−酢ビ樹脂、スチレンとマレイン酸エステルとの共重合体、スチレン−アクリロニトリル樹脂、シアネート変性ポリアルキレングリコール、エステルガム、キシレン樹脂、尿素樹脂、尿素アルデヒド樹脂、フェノール樹脂、アルキルフェノール樹脂、テルペンフェノール樹脂、ロジン系樹脂やその水添化合物、ロジンフェノール樹脂、ポリビニルアルキルエーテル、ポリアミド樹脂、ポリオレフィン樹脂、ポリエステル樹脂、シクロヘキサノン系樹脂などの定着剤、ｐＨ調整剤、ベンゾトリアゾール、トリルトリアゾール、ジシクロヘキシルアンモニウムナイトライト、ジイソプロピルアンモニウムナイトライト、およびサポニンなどの防錆剤、尿素、アニオン系、カチオン系、ノニオン系、両性等の前記リン酸エステル系界面活性剤以外の各種界面活性剤、ポリビニルアルコール、ポリビニルピロリドンなどの水溶性樹脂からなる顔料分散剤、還元又は非還元デンプン加水分解物、トレハロース等の二糖類、オリゴ糖、ショ糖、サイクロデキストリン、ぶどう糖、デキストリン、ソルビット、マンニット、およびピロリン酸ナトリウムなどの湿潤剤、防腐剤、気泡抑制剤、気泡吸収剤などの添加剤を用いることができる。
【００３８】
（水性インキ組成物の粘度）
水性インキ組成物の２０℃における粘度は、せん断速度が３８.４ｓｅｃ−１の条件で測定した場合、１〜２００ｍＰａ・ｓであることが好ましく、１〜１００ｍＰａ・ｓであることがより好ましい。また、せん断速度が３８４ｓｅｃ−１の条件で測定した場合、１〜５０ｍＰａ・ｓであることが好ましく、１〜３０ｍＰａ・ｓであることがより好ましい。
水性インキ組成物の粘度が上記数値範囲内であれば、筆記先端からのインキ吐出性を良好とし、発色性に優れた、鮮明な筆跡を形成することが容易となる。
なお、粘度の測定は、例えば、ティーエイインスツルメント社製のレオメーター「ＡＲ−Ｇ２粘度計」を用いて行うことができる。
【００３９】
また、水性インキ組成物の２０℃における粘性指数ｎは、０．２〜１．０であることが好ましく、０．３〜１．０であることがより好ましい。ここで、粘性指数ｎは、Ｓ＝αＤｎで示される粘性式中のｎを指す。なお、Ｓは剪断応力（ｄｙｎ／ｃｍ２＝０．１Ｐａ）、Ｄは剪断速度（ｓ−１）、αは粘性係数を示す。
粘性指数ｎの測定は、例えば、ティーエイインスツルメント社製のレオメーター「ＡＲ−Ｇ２粘度計」を用いて行うことができ、３８．４ｓ−１及び３８４ｓ−１のせん断速度と、それらのせん断速度でそれぞれ得られるせん断応力とを上記式に適用してｎを求める。
【００４０】
水性インキ組成物の表面張力は、２０℃環境下において、１８〜５０ｍＮ／ｍが好ましい。表面張力が上記数値範囲内であれば、筆跡の乾燥性を良好とすることができると共に、筆跡カスレ・中抜けなどを抑制して、筆記性を向上させることができる。筆跡の乾燥性を良好とすることをより考慮すれば、水性インキ組成物の表面張力は、１８〜４０ｍＮ／ｍがより好ましく、１８〜３０ｍＮ／ｍが一層好ましい。
なお、表面張力は、２０℃環境下において、協和界面科学株式会社製の表面張力計測器を用い、白金プレートを用いて、垂直平板法によって測定して求められる。
【００４１】
水性インキ組成物のｐＨは、６〜１０であることが好ましく、７〜９であることがより好ましい。水性インキ組成物のｐＨが上記数値範囲内であれば、着色材の分散性を良好とし易い。
本発明において、ｐＨの値は、例えばＩＭ−４０Ｓ型ｐＨメーター（東亜ディーケーケー株式会社製）により２０℃にて測定することができる。
【００４２】
水性インキ組成物は、従来知られている任意の方法により製造することができる。具体的には、前記各成分を必要量配合し、プロペラ攪拌、ホモディスパー、またはホモミキサーなどの各種攪拌機やビーズミルなどの各種分散機などにて混合し、製造することができる。
【００４３】
（筆記具）
水性インキ組成物は、ペン先、インキ充填機構、ペン先出没機構、インキ供給機構を備えた、ボールペン、マーキングペン、および万年筆等の筆記具に収容される。
【００４４】
ペン先としては、チップ本体のボールハウス（ボール抱持室）にボールを回転自在に抱持したボールペンチップの他、繊維チップ、フェルトチップ、ならびにプラスチックチップなどのペン芯、および金属製の万年筆用のペン先などを好ましく用いることができる。その中でも、インキの吐出性を良好とし、滑らかな筆記感を奏しやすいことから、ボールペンチップが好ましく用いられる。
【００４５】
ボールペンチップは、先端縁の内壁にボールを押圧するコイルスプリングを配設することによってボールペンチップ先端のシール性を保ち、チップ先端から水の蒸発を防いでインキ増粘を抑制しやすくすることで、ドライアップ性能向上をしやすくなるため、より好ましく用いることが可能である。
【００４６】
また、ボールの材質は特に限定されるものではないが、タングステンカーバイドを主成分とする超硬合金ボールや、炭化珪素、アルミナ、ジルコニア、窒化珪素などが挙げられる
ボールの腐食を抑制することを考慮すれば、硫黄系化合物を含有することが好ましい。
【００４７】
筆記具のインキ充填機構は、水性インキ組成物を直に充填する構成のものであってもよく、水性インキ組成物を充填することのできるインキ収容体またはインキ吸蔵体を備えるものであってもよい。
筆記具が水性インキ組成物を直に充填する構成のものである場合、顔料の再分散を容易とするために、インキ収容体にはインキを攪拌する攪拌ボールなどの攪拌体を内蔵することが好ましい。前記攪拌体の形状としては、球状体、棒状体などが挙げられる。攪拌体の材質は特に限定されるものではないが、具体例として、金属、セラミック、樹脂、硝子などを挙げることができる。
また、筆記具が水性インキ組成物を充填することのできるインキ吸蔵体を備えるものである場合は、インキ吸蔵体は、撚り合わせた繊維を用いてなる繊維集束体が好ましい。
【００４８】
本発明の筆記具の出没機構は、特に限定されず、ペン先を覆うキャップを備えたキャップ式、ノック式、回転式およびスライド式などが挙げられる。また、軸筒内にペン先を収容可能な出没式であってもよい。
【００４９】
また、筆記具におけるインキ供給機構についても特に限定されるものではなく、例えば、（１）繊維束などからなるインキ誘導芯をインキ流量調節部材として備え、水性インキ組成物をペン先に供給する機構、（２）櫛溝状のインキ流量調節部材を備え、これを介在させ、水性インキ組成物をペン先に供給する機構、（３）多数の円盤体が櫛溝状の間隔を開け並列配置され、前記円盤体を軸方向に縦貫するスリット状のインキ誘導溝及び該溝より太幅の通気溝が設けられ、軸心にインキ貯蔵部からペン先へインキを誘導するためのインキ誘導芯が配置されてなるペン芯を介してインキ組成物をペン先へ誘導する機構、（４）弁機構によるインキ流量調節部材を備え、水性インキ組成物をペン先に供給する機構、および（５）ペン先を具備したインキ収容体または軸筒より、水性インキ組成物を直接、ペン先に供給する機構などを挙げることができる。
ペン先を具備したインキ収容体としては、前記ボールペンチップを先端に具備し、後端にグリース等の粘稠液体からなるインキ逆流防止体を充填したインキレフィルであっても良い。
【００５０】
インキ組成物を収容する筆記具は、前記したペン先、インキ充填機構、ペン先出没機構、およびインキ供給機構の中から各部材を適宜選択して構成することが可能であり、いずれも好ましく用いることができるが、ボールペンはインキの吐出性に優れる筆記具であり、インキ組成物が高粘度であってもインキの吐出性を良好として、発色性に優れる、鮮明な筆跡を形成容易とするのでより好ましい筆記具形態である。
【実施例】
【００５１】
（実施例１）
下記原材料および配合量にて、室温で１時間攪拌混合することにより、水性インキ組成物を得た。得られた水性インキ組成物の粘度をレオメーター（製品名：ＡＲ−Ｇ２粘度計、ティーエイインスツルメント社製）により測定し、せん断速度と、それらのせん断速度でそれぞれ得られるせん断応力を元に粘性指数を算出した。具体的には、２０℃、せん断速度３８．４ｓｅｃ−１における粘度は１．６ｍＰａ・ｓであり、せん断速度３８４ｓｅｃ−１における粘度は１．６ｍＰａ・ｓであった。また、粘性指数は１.０であった。
さらに、ＩＭ−４０Ｓ型ｐＨメーター（東亜ディーケーケー株式会社製）を用いて、２０℃にて水性インキ組成物のｐＨを測定した結果、ｐＨは８．４であった。
また、得られた水性インキ組成物の表面張力を、表面張力計測器（２０℃環境下、垂直平板法、協和界面科学株式会社製）により測定したところ、２１．１ｍＮ／ｍであった。
・着色材（１）                                                  ２６．７質量％
（ホスホン酸基が結合したカーボンブラック、１５質量％水分散体、商品名：ＣＡＢ−Ｏ−ＪＥＴ４００、キャボットジャパン株式会社製）
・界面活性剤（１）                                                １．０質量％
（シリコーン系界面活性剤、ポリエーテル変性シリコーン、商品名：ＫＦ−６１８、信越化学工業株式会社製）
・防腐剤                                                          ０．４質量％
（商品名：プロキセルＸＬ−２、ロンザジャパン株式会社製）
・イオン交換水                                                  ７１．９質量％
【００５２】
（実施例２〜１６、比較例１〜４）
実施例１に対して、配合する成分の種類や添加量を表１〜２に示したとおりに変更して、実施例２〜１６、比較例１〜４の水性インキ組成物を得た。
【００５３】
水性インキ組成物について、レオメーター（製品名：ＡＲ−Ｇ２粘度計、ティーエイインスツルメント社製、コーンプレート（４０mm・角度２°））を用いて、３８．４ｓｅｃ−１、３８４ｓｅｃ−１のせん断速度で２０℃における粘度を測定した。
【００５４】
水性インキ組成物について、レオメーター（製品名：ＡＲ−Ｇ２粘度計、ティーエイインスツルメント社製、コーンプレート（４０mm・角度２°））を用いて、前記せん断速度でそれぞれ得られるせん断応力を測定し、せん断速度およびせん断応力を元にＳ＝αＤｎで示される２０℃における粘性指数ｎを算出した。具体的には、３８．４ｓ−１及び３８４ｓ−１のせん断速度と、それらのせん断速度でそれぞれ得られるせん断応力とを上記式に適用して粘性指数ｎを求めた。なお、Ｓはせん断応力（ｄｙｎ／ｃｍ２＝０．１Ｐａ）、Ｄはせん断速度（ｓ−１）、αは粘性係数を示す。
【００５５】
水性インキ組成物について、ＩＭ−４０Ｓ型ｐＨメーター（東亜ディーケーケー株式会社製）を用いて、２０℃におけるｐＨ値を測定した。
【００５６】
水性インキ組成物について、表面張力計測器（垂直平板法、協和界面科学株式会社製）を用いて、２０℃における表面張力を、白金プレートを用いて、垂直平板法によって測定した。
【００５７】
上記実施例で使用した材料の詳細は以下の通りである。
・着色材（１）ホスホン酸基が結合したカーボンブラック（黒色、１５質量％水分散体、商品名：ＣＡＢ−Ｏ−ＪＥＴ４００、キャボットジャパン株式会社製）
・着色材（２）ホスホン酸基が結合したフタロシアニンブルー（青色、１５質量％水分散体、商品名：ＣＡＢ−Ｏ−ＪＥＴ４５０Ｃ、キャボットジャパン株式会社製）
・着色材（３）カーボンブラック（１６質量％水分散体、商品名：ＦＵＪＩ  ＳＰ  ＢＬＡＣＫ８０３８、冨士色素株式会社製）
・着色材（４）青色顔料（Ｐｉｇｍｅｎｔ  Ｂｌｕｅ１５：３、１７質量％水分散体、商品名：ＦＵＪＩ  ＳＰ  ６５４７、冨士色素株式会社製）
・着色材（５）黒色顔料（カーボンブラック、１７質量％水分散体、商品名：ＭＩＣＲＯＰＩＧＭＯ  ＷＭＢＫ−５、オリヱント化学工業株式会社製）
・界面活性剤（１）シリコーン系界面活性剤（ポリエーテル変性シリコーン、商品名：ＫＦ−６１８、有効成分１００％、信越化学工業株式会社製）
・界面活性剤（２）シリコーン系界面活性剤（ポリエーテル変性シリコーン、商品名：ＫＦ−６０１１、有効成分１００％、信越化学工業株式会社製）
・界面活性剤（３）シリコーン系界面活性剤（ポリエーテル変性シリコーン、商品名：ＫＦ−６０１２、有効成分１００％、信越化学工業株式会社製）
・界面活性剤（４）アセチレングリコール系界面活性剤（商品名：ダイノール６０４、有効成分１００％、日信化学工業株式会社製）
・界面活性剤（５）アセチレングリコール系界面活性剤（商品名：サーフィノール１０４Ｅ、有効成分５０％、日信化学工業株式会社製）
・増粘剤  サクシノグリカン（商品名：レオザン、三晶株式会社製）
・ｐＨ調整剤（トリエタノールアミン）
・防腐剤  ベンゾイソチアゾリン−３−オン（商品名：プロキセルＸＬ−２、ロンザジャパン株式会社製）
・イオン交換水
【００５８】
調製した水性インキ組成物を筆記具に収容し、下記の通り、評価を行った。得られた結果は表１〜２に記載したとおりであった。
なお、評価試験では、以下のような筆記具を作成し試験に用いた。
ボールペンＡ：ボール外径が０．５ｍｍのボールを回転自在に抱持するボールペンチップのペン先と、インキ組成物を直詰め可能なインキ充填機構と、前記ペン先と前記インキ充填機構との間に介在し、水性インキ組成物をペン先に供給する櫛溝状のインキ流量調節部材とを備えたボールペン（株式会社パイロットコーポレーション製、商品名：ハイテックポイントＶ５グリップ）に実施例１〜１４、比較例１〜４で得られたインキ組成物を収容した。
ボールペンＢ：インキ収容筒の先端にボール径が０．５ｍｍのボールを回転自在に抱持したボールペンチップをチップホルダーに介して具備したインキ収容筒内（ポリプロピレン製）に実施例１５で作製したインキ組成物を充填し、後端にシリコーン化合物の粘稠液体からなるインキ逆流防止体を充填したレフィルを（株）パイロットコーポレーション製のゲルインキボールペン（商品名：Ｇ−ｋｎｏｃｋ）に装着した。
マーキングペン：砲弾型ポリエステル繊維芯からなるペン先を具備したマーキングペン（パイロットコーポレーション製、商品名：ＪｕｉｃｅＰａｉｎｔ、中字）のインキ収容体に、金属材からなる球状体の撹拌体、及び実施例１６で作製したインキ組成物を内蔵した。
【００５９】
（筆跡乾燥性の評価）
前記筆記具で直線筆記し、筆記から１秒後に筆跡を指で擦過した時のインキ組成物の周辺への広がりを目視により観察した。なお、筆記試験用の媒体として、白紙（ＪＩＳ  Ｐ３２１０  筆記用紙Ａ）を用いた。
◎：筆跡周辺にインキが広がった形跡は確認されない。
○：筆跡周辺にインキが広がった形跡が確認されるが、広がりの程度は軽微である。
×：筆跡周辺におけるインキの広がりが顕著である。
【００６０】
（筆跡鮮明性の評価）
上記筆記具により、文字書き（筆記文字：永）を行った。その際の筆跡における裏移り、視認性を目視により観察した。なお、試験紙は筆跡乾燥性の評価で使用した試験紙と同種の紙を用いた。
◎：裏移りや滲みがなく、文字のとめ、はね、はらいが明瞭である。文字の視認性は良好である。
○：わずかな裏移りまたは滲みが確認され、文字のとめ、はね、はらいの一部が若干不明瞭であるが、文字は十分に視認できる。
×：筆跡の裏移りや滲みが顕著であり、文字のとめ、はね、はらいが不明瞭である。文字が不鮮明であり、視認が難しい。
【００６１】
（筆跡発色性の評価）
上記筆記具により、筆記試験媒体に筆記を行った。その際の筆跡の発色性を目視により観察した。なお、試験紙は前記評価で使用した試験紙と同種の紙を用いた。
◎：筆跡に色ムラが無く、筆跡濃度が高い。
○：筆跡に若干の色ムラが確認されるが、筆跡濃度は高い。
△：筆跡に色ムラが確認され、筆跡濃度は若干低いが、実用上問題なし。
×：筆跡に色ムラがあり、濃度が低い。実用上懸念があるもの
【００６２】
【表１】
2020196189.tif 000004
【００６３】
【表２】
2020196189.tif 000005